(57)【要約】  本発明は、高強度ポリ乳酸細長体を作製するためのプロセスであって、５〜５０質量％の濃度で溶媒中でポリ乳酸の溶液を作製する工程と、少なくとも１つの紡糸孔を含む紡糸プレートを通して溶液を紡糸して流体細長体を形成する工程と、流体細長体を冷却媒体で冷却して溶媒含有ゲル細長体を形成する工程と、ゲル細長体から溶媒を少なくとも部分的に除去して、固体の細長体を形成する工程と、少なくとも２の延伸比を適用しながら、細長体を延伸して高強度ＰＬＡ細長体を形成する工程とを含むプロセスにおいて、冷却媒体は、０℃未満の温度Ｔｑを有することを特徴とする、プロセスに関する。また、本発明は、４〜４０ｄｌ／ｇの範囲のＩＶを有するＰＬＡを含み、Ｔｅｎ≧０．１４６＊ＩＶであるＮ／ｔｅｘでの靱性を有するゲル紡糸細長体、並びに、Ｔｅｎ≧１．４＊ｔ−０．３であるｔｅｘ（ｔ）での靱性及びフィラメント力価を有するゲル紡糸細長体に関する。また、本発明は、前述のゲル紡糸細長体を含む物品に関する。【選択図】なし【特許請求の範囲】
【請求項１】
ポリ乳酸細長体を作製するプロセスであって、
ａ）溶媒中、少なくとも４ｄＬ／ｇの固有粘度（ＩＶ、２５℃でクロロホルム中で測定）を有するポリ乳酸（ＰＬＡ）の溶液を作製する工程であって、前記溶液は、溶液の総質量当たりのＰＬＡの質量として表される５〜５０質量％の濃度ｃｐを有する工程と、
ｂ）少なくとも１つの紡糸孔を含む紡糸プレートを通して前記溶液を紡糸して流体細長体を形成する工程と、
ｃ）場合により延伸比ＤＲｆｌｕｉｄを前記流体細長体に適用する工程と、
ｄ）前記流体細長体を冷却媒体と接触させて溶媒含有ゲル細長体を形成する工程と、
ｅ）前記ゲル細長体から前記溶媒を少なくとも部分的に除去して、固体の細長体を形成する工程と、
ｆ）少なくとも２の延伸比（ＤＲＳｏｌｉｄ）を適用しながら、工程ｅ）の前、その間、及び／又はその後に、少なくとも１つの工程で細長体を延伸してＰＬＡ細長体を形成する工程と、
を含むプロセスにおいて、工程ｄ）において、前記冷却媒体は、０℃未満の温度Ｔｑを有することを特徴とする、プロセス。
【請求項２】
Ｔｑは、−５℃未満、より好ましくは−１０℃未満、更により好ましくは−１５℃未満、最も好ましくは−２０℃未満である、請求項１に記載のプロセス。
【請求項３】
【数１】
2019521260.tif 000008
であり、Ｔ０は、少なくとも２０℃、より好ましくは少なくとも３０℃、更により好ましくは少なくとも４０℃、最も好ましくは少なくとも５０℃である、請求項１に記載のプロセス。
【請求項４】
前記ポリ乳酸は、４〜４０ｄＬ／ｇの範囲、好ましくは４〜３０の範囲、より好ましくは５〜２０ｄＬ／ｇの範囲、最も好ましくは５〜１５ｄＬ／ｇの範囲の固有粘度を有する、請求項１〜３のいずれか一項に記載のプロセス。
【請求項５】
前記ポリ乳酸は、少なくとも９０モル％、好ましくは少なくとも９５モル％、より好ましくは９８モル％のＬ−乳酸に由来するモノマー単位を含み、最も好ましくは前記ポリ乳酸はポリ−Ｌ−乳酸（ＰＬＬＡ）である、請求項１〜４のいずれか一項に記載のプロセス。
【請求項６】
前記細長体の総延伸比（ＤＲｔｏｔａｌ）は、少なくとも５、好ましくは少なくとも７、最も好ましくは少なくとも１０であり、ＤＲｔｏｔａｌ＝ＤＲｆｌｕｉｄ×ＤＲＳｏｌｉｄである、請求項１〜５のいずれか一項に記載のプロセス。
【請求項７】
前記ＰＬＡ溶液は、６〜４０質量％、好ましくは８〜３０質量％、最も好ましくは１０〜２５質量％の濃度ｃｐを有する、請求項１〜６のいずれか一項に記載のプロセス。
【請求項８】
前記冷却媒体は、流体、好ましくは液体、最も好ましくは、水、或いはアルコール、ケトン、エーテル若しくはエステル官能基、又はこのような溶媒若しくは官能基の組み合わせを含む有機溶媒である、請求項１〜７のいずれか一項に記載のプロセス。
【請求項９】
前記冷却媒体は、１〜２、好ましくは１．１〜１．８、最も好ましくは１．３〜１．６の９０〜１９０℃の温度で測定された限界活量係数を有する、請求項１〜８のいずれか一項に記載のプロセス。
【請求項１０】
請求項１〜９のいずれか一項に記載のプロセスにより得られるゲル紡糸ポリ乳酸細長体。
【請求項１１】
ゲル紡糸ポリ乳酸細長体であって、前記細長体は、−４０ｄｌ／ｇの範囲のＩＶを有するＰＬＡを含み、Ｔｅｎ≧ｆ１＊ＩＶであるＮ／ｔｅｘでのＩＳＯ５０７９に従って測定された靱性（Ｔｅｎ）を有し、係数ｆ１は、０．１４６（Ｎ／ｔｅｘ）．（ｇ／ｄＬ）、好ましくはｆは０．１４８、より好ましくは０．１５０、更により好ましくは０．１５５、最も好ましくはｆは０．１６０である、ゲル紡糸ポリ乳酸細長体。
【請求項１２】
ゲル紡糸ポリ乳酸細長体であって、前記細長体は、４〜４０ｄｌ／ｇの範囲のＩＶを有するＰＬＡを含み、Ｔｅｎ≧ｆ２＊ｔ−０．３であるＩＳＯ５０７９に従って測定されたＮ／ｔｅｘ（Ｔｅｎ）での靭性及びｔｅｘ（ｔ）でのフィラメント力価を有し、係数ｆ２は１．４０Ｎ．ｔｅｘ−０．７、好ましくは、ｆは１．４５、より好ましくは１．５０、更により好ましくは１．６０、最も好ましくはｆは１．７０である、ゲル紡糸ポリ乳酸細長体。
【請求項１３】
前記細長体は、ＩＳＯ５０７９に従って測定される、少なくとも１０％、好ましくは少なくとも１５％、より好ましくは少なくとも２０％の破断伸びを有する、請求項１１又は１２に記載のゲル紡糸ポリ乳酸細長体。
【請求項１４】
前記細長体は、フィラメント、繊維、ストラップ、ストリップ、テープ、フィルム、又はチューブである、請求項１１〜１３のいずれか一項に記載のゲル紡糸ポリ乳酸細長体。
【請求項１５】
請求項１０〜１４のいずれか一項に記載のゲル紡糸ポリ乳酸細長体を含む物品であって、好ましくは、前記物品は、糸条、ロープ、釣り糸、釣りネット、貨物ネット及びカーテン、凧線、テニスラケットストリング、キャンバス、不織布、ウェビング、ホース、切創及び刺傷耐性物品、保護手袋、スポーツ用具、ヘルメット、帆、ジオテキスタイル、膜、又は医療器具からなる群から選択される、請求項１０〜１４のいずれか一項に記載のゲル紡糸ポリ乳酸細長体を含む物品。
【発明の詳細な説明】
【発明の詳細な説明】
【０００１】
本発明は、高強度ポリ乳酸細長体を作製するプロセスに関し、このプロセスは、溶媒中、少なくとも４ｄＬ／ｇの固有粘度を有するポリ乳酸（ＰＬＡ）の溶液を作製する工程であって、溶液は、溶液の総質量当たりのＰＬＡの質量として表される５〜５０質量％の濃度ｃｐを有する工程と、少なくとも１つの紡糸孔を含む紡糸プレートを通して溶液をエアギャップに紡糸して流体フィラメントを形成する工程と、場合により流体延伸比ＤＲｆｌｕｉｄを流体細長体に適用する工程と、流体細長体を冷却媒体と接触させて溶媒含有ゲル細長体を形成する工程と、場合によりゲル延伸比ＤＲｇｅｌをゲル細長体に適用する工程と、ゲル細長体から溶媒を少なくとも部分的に除去して、固体の細長体を形成する工程と、少なくとも２の延伸比ＤＲＳｏｌｉｄを適用しながら、溶媒を少なくとも部分的に除去する間及び／又はその後に、少なくとも１つの工程で細長体を延伸してＰＬＡ細長体を形成する工程とを含む。
【０００２】
更に、本発明は、高強度ポリ乳酸細長体及び前述の細長体を含む製品、特に様々な種類のロープ、布地、及び複合体に関する。
【０００３】
このようなプロセスは、クロロホルム−トルエン混合物における４質量％溶液として１２．２ｄＬ／ｇのＩＶを有するＰＬＬＡを紡糸することによりポリ−Ｌ−乳酸（ＰＬＬＡ）繊維において記録された最も高い引張り強度値を実現したＰｏｓｔｅｍａら（Ｊｏｕｒｎａｌ  ｏｆ  Ａｐｐｌｉｅｄ  Ｐｏｌｙｍｅｒ  ｓｃｉｅｎｃｅｓ，Ｖｏｌ．３９，１２６５，１９９０）より知られている。１３倍に延伸されたＰＬＬＡ繊維は、２３％の破断伸びで１．７０Ｎ／ｔｅｘの靱性を有した。Ｆａｍｂｒｉら（Ｊｏｕｒｎａｌ  ｏｆ  Ｍａｔｅｒｉａｌｓ  Ｓｃｉｅｎｃｅ：Ｍａｔｅｒｉａｌｓ  ｉｎ  Ｍｅｄｉｃｉｎｅ，Ｖｏｌ．５，６７９−６８３，１９９４）、Ｌｅｅｎｓｌａｇら（Ｐｏｌｙｍｅｒ，Ｖｏｌ．２８，１６９５−１７０２，１９８７）、及びＥｌｉｎｇら（Ｐｏｌｙｍｅｒ，Ｖｏｌ．２３，１５８７−１５９３，１９８２）は、同様のプロセスを採用したが、Ｐｏｓｔｅｍａによって作製された繊維の強度を達成することはなかった。Ｐｏｓｔｅｍａによって作製されたＰＬＬＡ繊維は高い靭性を有していたが、そのプロセス及び生成物は、このようなプロセスの拡大及び経済的実現可能性に悪影響を及ぼす超高分子量ポリ（Ｌ−乳酸）及びＰＬＬＡの高い希釈を必要とする。
【０００４】
本明細書では、高強度ポリ乳酸細長体は、この細長体は少なくとも０．３Ｎ／ｔｅｘ、好ましくは少なくとも０．４Ｎ／ｔｅｘの張り強さを有する、少なくとも約４ｄＬ／ｇ（ＨＭＷＰＬＡ）の固有粘度（２５℃でクロロホルム中で測定したＩＶ）を有する高分子量（ＨＭＷ）又は超高分子量（ＵＨＭＷ）ポリ乳酸（ＰＬＡ）を含む物体を意味すると理解される。このような高強度細長体は、ロープ及びコード、係留索、漁網、スポーツ用品、布地、医療用途、並びに複合体などの様々な製品に使用するための興味深い材料にする特性プロファイルを有する。
【０００５】
本発明の文脈内では、細長体は、その長さよりはるかに小さい断面寸法を有する細長い物体であると理解される。典型的な細長体は、フィラメント、繊維、ストラップ、ストリップ、テープ、フィルム、又はチューブであり、細長体は連続した物体であると理解され、これは事実上無限の長さである。細長体は、様々な幾何学的形状又は不規則形状の断面を有することができる。
【０００６】
ポリマーからの高強度フィラメントの紡糸の分野では、ポリマーの分子量が増加するにつれて、フィラメントの靭性又は引張り強度が増加することはよく知られている。図１は、公開された文献（表１）から集められ、それらが作製されたＰＬＡの固有粘度に対してプロットされた、フィラメントについて最も高い靱性データを示すことによって文献で報告されたフィラメントについての固有粘度の増加に伴う靱性の前述の増加を確認している。従って、フィラメントの達成可能な靭性は固有粘度に比例すると結論付けられる。
【０００７】
高強度ＰＬＡ物体の紡糸及び延伸は、使用するポリ乳酸の分子量及び固有粘度が高くなるにつれて、ますます困難になることが更によく知られている。ＰＬＡフィラメント紡糸プロセスが工業的規模で商業的に実行可能であるためには、このようなプロセスが中断することなく連続的に、高い処理速度及び最小の溶媒リサイクルで運転できることが重要である。前述の文献の多くで、プロセスの条件が適用され、商業的に魅力のないものにする製品特性が実現される。従って、改良された引張り特性のような改良された性能を示すＰＬＡフィラメントに対する産業上の要求がある。従って、より具体的には、このようなより高い引張り強度のフィラメントを工業規模で製造することを可能にするプロセスが必要とされている。
【０００８】
本発明によれば、これは、流体細長体を冷却する（急冷とも呼ばれる）工程において、冷却媒体が０℃未満の温度（Ｔｑ）を有することを特徴とするプロセスによって提供される。
【０００９】
本発明によるプロセスを用いて、ＰＬＡの固有粘度において既知のゲル紡糸ＰＬＡ細長体よりも高い靱性を有するＰＬＡ細長体を製造することができよう。従ってまた、本発明は、ゲル紡糸細長体が含むＰＬＡのｄＬ／ｇでのＩＶの少なくとも０．１４６倍のＮ／ｔｅｘでの引張り強度を有するゲル紡糸細長体に関する。
【００１０】
驚くべきことに、本発明によるプロセスは、使用されたＰＬＡの固有粘度に関してこれまでにない引張り特性を有する細長体をもたらす。
【００１１】
本発明によるプロセスの別の利点は、これまでに文献に報告されている濃度よりも実質的に高い溶液中のＰＬＡ濃度で本プロセスを実施できることである。更に、このプロセスは、商業的規模に容易に拡大することができ、ＰＬＡフィラメント又はＰＬＡマルチフィラメント糸条を魅力的な速度で提供する。
【００１２】
溶融物においてＰＬＡを紡糸することもよく知られており、とりわけＥｌｉｎｇら（Ｐｏｌｙｍｅｒ，Ｖｏｌ．２３，１５８７−１５９３，１９８２）によって報告されている。このような検討は、多くの場合にフィラメント力価とも称される比較的高いフィラメント線密度（ＦＬＤ）のフィラメントを許容可能な処理量で提供することによって商業規模で効率的に操作されるプロセスを提供するが、これによって得られるフィラメントは、前述のゲル紡糸プロセスによって製造されるフィラメントより実質的に劣った靭性を有する。図２は、文献（表１）に報告されているゲル及び溶融紡糸フィラメントの両方のフィラメント力価の増加に伴う靱性の減少を確認している。これより、このようなフィラメントは、高強度ＰＬＡの必要性を満たさない。従って、改良された引張り特性を有するＰＬＡフィラメントに対する産業上の必要性が残っている。
【００１３】
本発明によるプロセスを用いて、所与のフィラメント力価について、今日までの任意の既知のゲル又は溶融紡糸ＰＬＡ細長体より高い靭性を有するＰＬＡ細長体を得ることができる。従って、本発明の一実施形態は、４〜４０ｄｌ／ｇの範囲のＩＶを有するＰＬＡを含み、Ｔｅｎ≧１．４＊ｔ−０．３となる靭性（Ｔｅｎ、Ｎ／ｔｅｘで）及びフィラメント力価（ｔ、ｔｅｘで）を有するゲル紡糸細長体に関する。
【００１４】
本出願の文脈におけるポリ乳酸（ＰＬＡ）とは、乳酸に由来するモノマー単位を含むポリエステルと理解される。好ましくは、ＰＬＡは、少なくとも９０モル％、好ましくは少なくとも９５モル％、より好ましくは９８モル％の乳酸に由来するモノマー単位を含み、最も好ましくは実質的にすべてのモノマー単位が乳酸に由来する。本明細書において乳酸由来は、ポリマーの構成ブロックを特徴付けるものであり、例えば乳酸塩又はラクチドの重合によって得られることができるＰＬＡの製造プロセスの限定ではない。化学構造ＣＨ３−ＣＨ（ＯＨ）ＣＯＯＨを有する乳酸は、４つの異なる置換基を有する炭素原子を有する。従って、それは２つのエナンチオマー形態、即ちＬ−乳酸及びＤ−乳酸で利用可能であり、これより、Ｌ−乳酸は、主として天然に存在する形態である。従って、ＰＬＡは、一方又は両方のエナンチオマーを等量又は異なる量で含むことができる。本発明の文脈において、紡糸プロセスは、一方のエナンチオマーの存在が他方のものを犠牲にして増加することによってよい影響を受けることが認められた。本発明の好ましい実施形態は、ＰＬＡ細長体及びＰＬＡ細長体を製造するためのプロセスに関し、この場合に、ＰＬＡの乳酸モノマー単位は、少なくとも８０％、好ましくは少なくとも８５％、より好ましくは少なくとも９０％、更により好ましくは少なくとも９５％、最も好ましくは少なくとも９８％のエナンチオマー過剰率、略してＥＥを有し、これより、エナンチオマー過剰率は、２つのエナンチオマーのモルパーセント間の差であり、これよりラセミ混合物（５０：５０）は、０％のＥＥ、エナンチオマー純粋化合物、１００％のＥＥを有する。更に好ましい実施形態においては、ポリ乳酸が、少なくとも９０モル％、好ましくは少なくとも９５モル％、より好ましくは少なくとも９８モル％のＬ−乳酸に由来するモノマー単位を含み、最も好ましくはポリ乳酸はポリ−Ｌ−乳酸（ＰＬＬＡ）であるように、Ｌ−乳酸は、過剰のＤ−乳酸で本発明のＰＬＡ中に存在する。
【００１５】
本発明の更なる実施形態においては、本発明によるプロセスで適用され、本発明による細長体に存在するポリ乳酸は、ポリ−Ｄ−乳酸（ＰＤＬＡ）及びポリ−Ｌ−乳酸の混合物であり、この場合に、Ｄ及びＬポリ乳酸は両方とも、少なくとも８０、好ましくは９５、最も好ましくは少なくとも９８％のエナンチオマー過剰率をそれぞれ有する。好ましくは、ＰＬＬＡ及びＰＤＬＡは、０．２〜５、好ましくは０．５〜２、より好ましくは０．８〜１．２５、更により好ましくは０．９５〜１．０５、最も好ましくは０．９９〜１．０１の質量比ＰＬＬＡ／ＰＤＬＡで存在する。本発明のプロセスの又は本発明の細長体のＰＬＡにおけるＰＤＬＡ及びＰＬＬＡの両方の存在は、ゲル細長体の結晶化の速度の増大並びに得られた細長体の耐熱性及び融点の増加により、改良された紡糸プロセスを提供する。
【００１６】
本発明によるプロセスで適用され、本発明による細長体に存在するポリ乳酸は、少なくとも４ｄＬ／ｇの固有粘度（ＩＶ）を有する。好ましくは、ＰＬＡのＩＶは、４〜４０ｄＬ／ｇの範囲、より好ましくは４〜３０の範囲、より好ましくは５〜２０ｄＬ／ｇの範囲、更により好ましくは５〜１５ｄＬ／ｇの範囲、更により好ましくは５〜１２ｄＬ／ｇの範囲、最も好ましくは５〜１０ｄＬ／ｇの範囲にあり、紡糸される溶液の加工性と得られた細長体の機械的特性との間のバランスを提供する。固有粘度は、Ｍｎ、Ｍｖ、又はＭｗなどの実際のモル質量パラメータよりも容易に決定することができるモル質量（分子量とも称される）の尺度である。ＩＶとＭｖとの間には文献から知られている経験的関係があるが、このような関係は、モル質量分布に依存し得る。
【数１】
2019521260.tif 000002
（Ｌｅｅｎｓｌａｇ  ｅｔ  ａｌ．Ｐｏｌｙｍｅｒ，Ｖｏｌ．２８，１６９５−１７０２，１９８７）に基づき、４又は１０ｄＬ／ｇのＩＶは、それぞれ、約２００又は７００ｋｇ／モルのＭｖとほぼ同等であろう。高温でのポリマーの処理中に、一般的にいくらかの分解が起こり、得られた生成物のモル質量が出発ポリマーのものよりも低くなることはよく知られている。本研究において、ＰＬＡをゲル紡糸すると、ＩＶは、仮にあったとしてもわずかに低下する場合があり、出発モル質量及び処理条件に応じて、約０〜３ｄＬ／ｇの最終生成物のＩＶ損失をもたらすことが見出された。
【００１７】
好ましくは、ＰＬＡは、Ｌ−又はＤ−乳酸モノマー単位のホモポリマーであるが、また、ＰＬＡは、少量の他の乳酸エナンチオマー又は他のモノマー単位さえも含むことができ、その中で、ヒドロキシ酸に由来する単位は、ヒドロキシ酢酸、３−ヒドロキシプロピオン酸、２−ヒドロキシブタン酸、３−ヒドロキシブタン酸、４−ヒドロキシブタン酸又は６−ヒドロキシアジピン酸及びその位置異性体、並びにそれらの混合物などである。少量とは、本明細書においては、ポリマー中のモノマー単位の総量に対して、０．１〜２０モル％、好ましくは０．５〜１５モル％、より好ましくは１〜１０モル％のモノマー単位であると理解される。更なるモノマー単位の存在は、ＰＬＡ細長体の、弾性、即ち破断伸びを増大させることができる。
【００１８】
好ましくは、ＰＬＡは、１００モノマー単位当たり１未満の分岐、好ましくは３００モノマー単位当たり１未満の分岐を有する直鎖型ポリマーである。本出願の範囲内で、分岐は、少なくとも１つのヒドロキシ酸モノマー単位を含む側鎖であると考えられる。ＰＬＡにこのような分岐を導入するための適切な方法は、モノマー単位に２つ以上のそれぞれの酸官能基及び／又はヒドロキシル官能基を有する多官能性モノマー単位を更に導入することである。
【００１９】
本発明によるプロセスでは、ＰＬＡをゲル紡糸するのに適した既知の溶媒のいずれかを、ＰＬＡ溶液を作製するための溶媒として使用することができる。比較的低い揮発性の溶媒、即ち、２００℃より高い、より好ましくは２２５又は２５０℃より高い、大気条件での沸点を有する溶媒を適用するとき、本発明のプロセスが特に有利であることが見出されている。
【００２０】
本発明のプロセスは、冷却媒体、特に溶媒又は溶媒混合物を適切に選択することによって更に改善できることが認められた。冷却媒体の選択基準は、簡素化モデルとしてのグループ寄与理論による限界活量係数（γ∞）計算であり得る。γ∞の計算は、ＰＬＡの主な相互作用群によれば、分子類似性に基づいている。クロロホルムなどのＰＬＡ用の非常に優れた溶媒は、ＰＬＡと会合し、これによって紡糸プロセスに悪影響を与えるが、あまり良い溶媒ではないことが、より延伸性のフィラメント構造をもたらすことが発見された。他方では、ＰＬＡについて考慮された温度範囲内の非常に高い限界活量係数も、溶液紡糸に悪影響を及ぼす。このような溶媒は、ＰＬＡの官能基との相互作用力を欠き、従って、これらはＰＬＡの貧溶媒である。溶解性能の良好なバランス、従ってＰＬＡの溶液紡糸プロセスにとって有利なことは、とりわけ、例えば、Ｎ−メチルピロリドン（ＮＭＰ）、トルエン、ジメチルホルムアミド（ＤＭＦ）、フェニルプロピルケトン、アニソール、アセトフェノン、酢酸ベンジル、酢酸エチル、クロロホルム、ジメトキシベンゼン等の溶媒などの冷却媒体に関して確認されている。従って、本発明の好ましい実施形態は、凝集エネルギー密度モデルの修正分離（Ｍｏｄｉｆｉｅｄ  Ｓｅｐａｒａｔｉｏｎ  ｏｆ  Ｃｏｈｅｓｉｖｅ  Ｅｎｅｒｇｙ  Ｄｅｎｓｉｔｙ  Ｍｏｄｅｌ）（ＭＯＳＣＥＤ）による限界活性係数（無限希釈での活性係数）を有する、例えば溶媒又は溶媒混合物などの冷却媒体を使用するプロセスに関し、これは、１〜２、好ましくは１．１〜１．８、最も好ましくは１．３〜１．６の、９０〜１９０℃、好ましくは１００℃〜１６０℃、最も好ましくは１２０℃〜１５０℃の温度でのハンセン及びヒルデブラント溶解モデルの組み合わせである。純度、吸湿性、反応性、工業的利用可能性、環境及び健康問題などのその他のパラメータを考慮することができ、アセトフェノン及びアニソール又はこれらの混合物である溶媒の好ましい選択をもたらし得る。
【００２１】
本発明によるプロセスを実施する際に、溶媒のＰＬＡの溶液は、公知の方法を用いて作製することができる。好ましくは、二軸押出機を適用して、ＰＬＡ／溶媒スラリーから均質な溶液を作製する。溶液は、好ましくは定量ポンプを用いて一定の流速で紡糸プレートに供給される。ＰＬＡ溶液の濃度（ｃｐ）は、５〜５０質量％であり、これより、質量％は、溶液の総質量当たりのＰＬＡの質量として計算される。好ましくは、ＰＬＡ溶液は、６〜４０質量％、好ましくは８〜３０質量％、最も好ましくは１０〜２５質量％の濃度を有し、より低い濃度はＰＬＡのモル質量が高いほど好ましい。
好ましくは、濃度ｃｐは、５〜１５ｄＬ／ｇの範囲のＩＶを有するＰＬＡにおいて１０〜２５質量％である。
【００２２】
ＰＬＡ溶液は、好ましくは経時にわたり実質的に一定の組成物であり、これは、処理安定性を更に改善し、経時にわたりより一定の品質の細長体をもたらすためである。実質的に一定の組成では、ＰＬＡの化学組成及びモル質量、並びに溶液のＰＬＡの濃度などのパラメータは、選択された値の周りの一定の範囲内でのみ変動することを意味する。
【００２３】
ＰＬＡ溶液は、貯蔵中及び溶液の紡糸中のＰＬＡの加水分解を制限するために、低い水分含有量を有するべきである。溶液の個々の成分を予備乾燥することによって、又は溶液自体を乾燥することによって、溶液の低含水量を得ることができる。好ましくは非吸湿性溶媒が使用される。
【００２４】
本発明によれば、ＰＬＡ溶液は、少なくとも１つの紡糸孔を含む紡糸プレートを通して前述の溶液を紡糸することによって少なくとも１つの個々の細長体に形成される。好ましくは、紡糸プレートは、少なくとも５つの紡糸孔、より好ましくは少なくとも２５の紡糸孔を含む。好ましい実施形態においては、紡糸プレートの紡糸孔はそれぞれ、少なくとも１つの収縮領域を含む形状を有する。本明細書において収縮領域とは、紡糸孔において延伸比ＤＲｓｐが達成される、初期直径Ｄ０から最終直径Ｄｎまで、好ましくは６０°未満、より好ましくは５０°未満、更により好ましくは４０°未満の円錐角で直径が徐々に減少する領域と理解される。好ましくは、紡糸孔は、収縮領域の上流及び／又は下流、一定直径の領域を更に含む。多くの場合にキャピラリーと称される、一定の直径を有する下流領域が存在する場合、このような領域は、好ましくは１〜５０の長さ／直径比Ｌｎ／Ｄｎを有する。
【００２５】
好ましくは、紡糸プレートを通して溶液を紡糸する工程は、溶媒の融点より上で沸点より下の紡糸温度、より好ましくは１００℃〜２５０℃で実施される。例えば、アセトフェノンが溶媒として使用される場合、紡糸温度は、好ましくは多くとも２００℃、より好ましくは多くとも１８０℃、更により好ましくは多くとも１６０℃、好ましくは少なくとも１００℃、より好ましくは少なくとも１１０℃、最も好ましくは少なくとも１２０℃である。
【００２６】
好ましくは、流動細長体は、紡糸孔からエアギャップ内へ、次いでクエンチ領域内へ放出され、前述のエアギャップは、好ましくは１ｍｍ〜５０ｍｍ、より好ましくは２ｍｍ〜３０ｍｍ、更により好ましくは２ｍｍ〜２０ｍｍ、最も好ましくは２ｍｍ〜５ｍｍの長さを有する。エアギャップと称されるが、前述のギャップは、任意のガス又はガス混合物、例えば、空気、窒素、又はその他の不活性ガスで満たされることができる。本明細書においてエアギャップとは、紡糸プレートと急冷領域との間の距離と理解される。本発明によるプロセスでは、流体細長体を紡糸孔から出たときに延伸することができ、流体細長体を十分な張力下に保ち、紡糸孔から出たときの流体速度よりも細長体を冷却した後に速いピックアップ速度を適用することによって緩和を防止する。冷却時のゲル化又は固化の前に適用されるこの伸張は、エアギャップＤＲａｇにおける延伸比と称され、従来技術ではドローダウン又はジェットドローとも称され、典型的には１〜２０、より好ましくは１．５〜１０、最も好ましくは２〜８である。
【００２７】
紡糸プレート及びエアギャップＤＲｓｐ及びＤＲａｇに適用される２つの任意の延伸比の組み合わせは、その流体段階においてＰＬＡ溶液に適用される伸長を表す流体延伸比ＤＲｆｌｕｉｄ（ＤＲｓｐ×ＤＲａｇによって計算される）に組み合わせることができる。
【００２８】
好ましい実施形態においては、冷却媒体は、流体、好ましくは液体、最も好ましくは、水、又はアルコール、ケトン、エーテル又はエステル官能基、或いは４０：６０ｍ／ｍ水：エチレングリコールなどのこのような溶媒又は官能基の組み合わせを含む有機溶媒である。好ましくは、冷却媒体は、ＰＬＡゲル細長体の溶媒又は溶媒混合物及びＰＬＡ用の非溶媒と混和性ではない。溶媒含有ゲル細長体への流体細長体の冷却は、ガス流体を用いて、又は前述の液体冷却媒体中で直接、又はエアギャップを通過した後に、細長体を急冷することによって行うことができ、浴は好ましくはＰＬＡ溶液用の非溶媒を含む。ガス冷却が適用される場合、エアギャップは、細長体がゲル化する前の空気中の長さである。好ましくは、液体急冷浴は、エアギャップと組み合わせて適用され、その利点は、延伸及び冷却条件がガス冷却によるよりも明確に規定され制御されることである。エアギャップと称されるが、例えば、窒素などの不活性ガスが流れる結果として、又は細長体から溶媒が蒸発する結果として、大気は空気と異なる場合がある。好ましくは、強制ガス流は存在しない、又は低流速のみが存在する。好ましい実施形態においては、細長体は、その液体が溶媒に混和性ではなく、その温度が制御され、少なくとも流体細長体が急冷浴に入るところで細長体に沿って流れる、冷却液体を含む浴で急冷される。
【００２９】
冷却媒体の温度が、−５℃未満、より好ましくは−１０℃未満、更により好ましくは−１５℃未満、最も好ましくは−２０℃未満の温度Ｔｑに更に低下したとき、ＰＬＡ細長体の紡糸プロセスが更に改善されたことが認められた。このようなより低い温度では、より高い強度のゲル細長体が形成される傾向があり、その結果、破損が少なく取り扱うことができる。
【００３０】
本発明のプロセスは、式
【数２】
2019521260.tif 000003
を考慮することによって冷却媒体の温度Ｔｑを調整することによって最適化できることが更に認められ、式中、Ｔ０は、少なくとも２０℃、より好ましくは少なくとも３０℃、更に好ましくは少なくとも４０℃、最も好ましくは少なくとも５０℃である。冷却媒体のこのような温度下で操作されたプロセスは、ＰＬＡ細長体の増大した堅牢性及びより高い靭性を示した。
【００３１】
流体細長体の冷却速度、即ち、流体細長体が急冷されてゲル細長体を形成する速度は、本発明のプロセスを更に最適化することを可能にすることが認められた。冷却速度の増加は、冷却媒体温度を下げる、冷却媒体対流を増やす、又は細長体の寸法を小さくすることによって細長体の表面積対体積比を高めるなどのいくつかの手段によって達成することができる。
【００３２】
冷却媒体に浸漬することによってゲル細長体を形成した後、細長体を収集し、更に冷却してＰＬＡ結晶化プロセスを向上させることができる。或いは、ゲル細長体は、紡糸溶媒の少なくとも部分的な除去を連続的に受けることができる。
【００３３】
固体の細長体を形成するためのゲル細長体からの溶媒除去は、公知のプロセス、例えば、比較的揮発性の溶媒を用いてＰＬＡ溶液を調製するときの蒸発、抽出液の使用又は両方の方法の組み合わせによって行うことができる。適切な抽出液は、細長体のＰＬＡネットワーク構造に大きな変化を引き起こさない液体である。好ましくは、抽出液は、エタノールなどの溶媒をリサイクルのために抽出液から分離することができるように選択される。
【００３４】
本発明によるＰＬＡ細長体の作製プロセスは、溶液細長体の任意の延伸に加えて、少なくとも２の延伸比ＤＲＳｏｌｉｄで、冷却し溶媒を少なくとも部分的に除去した後、ゲル細長体及び／又は固体細長体に対して行われる少なくとも１つの延伸工程で細長体を延伸することを更に含む。好ましくは、延伸は、３段階以上で、好ましくは約１２０〜２２０℃で増大するプロファイルを有する異なる温度で行われる。（半）固体の細長体に適用される２段階延伸比は、ＤＲＳｏｌｉｄ＝ＤＲＳｏｌｉｄ１＊ＤＲＳｏｌｉｄ２として表され、即ち、それぞれの延伸工程において適用された延伸比からなる。
【００３５】
細長体の引張り特性を最適化するために、約３５までの延伸比ＤＲＳｏｌｉｄを適用することができることが見出されている。本発明によるプロセスにおいて部分的に延伸された細長体の改善された延伸性及び強度の結果として、好ましくは５〜３０の範囲の比較的高い延伸比が、流体細長体に適用される延伸比にもよるが、頻繁な破損を生じることなく適用され得る。
【００３６】
本発明のプロセスの好ましい実施形態においては、細長体の総延伸比（ＤＲｔｏｔａｌ）は、少なくとも５、好ましくは少なくとも７、最も好ましくは少なくとも１０であり、この場合、ＤＲｔｏｔａｌ＝ＤＲｆｌｕｉｄ×ＤＲＳｏｌｉｄである。
【００３７】
本発明によるプロセスは、例えば、細長体に紡糸仕上げ剤又はサイズ剤を塗布することなどの、当技術分野において公知の更なる工程を更に含むことができる。
【００３８】
更に、本発明は、本発明によるプロセスによって得られる、ゲル紡糸細長体に関し、この細長体は、ＰＬＡの所与のＩＶに対して、任意の既知のＰＬＡフィラメントよりも高い引張り強度を示す。より具体的には、本発明によるゲル紡糸細長体は、４〜４０ｄｌ／ｇの範囲のＩＶを有するＰＬＡを含み、ＩＳＯ５０７９に従って測定された少なくともｆ１＊ＩＶのＮ／ｔｅｘでの靭性を有し、この場合に、係数ｆ１は０．１４６（Ｎ／ｔｅｘ）．（ｇ／ｄＬ）、好ましくは、ｆ１は０．１４８、より好ましくは０．１５０、更により好ましくは０．１５５、最も好ましくはｆは０．１６０である。細長体の靭性は特に限定されないが、それでも、係数ｆ１は、０．３０、好ましくは０．２５（Ｎ／ｔｅｘ）．（ｇ／ｄＬ）の上限を有することができる。
【００３９】
本発明の更なる実施形態においては、ゲル紡糸細長体は、４〜４０ｄｌ／ｇの範囲のＩＶを有するＰＬＡを含み、ＩＳＯ５０７９に従って測定されたＮ／ｔｅｘ（Ｔｅｎ）での靭性及びＴｅｎ≧ｆ２＊ｔ−０．３であるｔｅｘ（ｔ）でのフィラメント力価を有し、この場合に、係数ｆ２は１．４０Ｎ．ｔｅｘ−０．７であり、好ましくはｆ２は１．４５、より好ましくは１．５０、更により好ましくは１．６０、最も好ましくはｆ２は１．７０である。別の実施形態においては、前述の靱性は、Ｔｅｎ≧ｆ３＊ｔ−１／３という条件を考慮し、この場合に、係数ｆ３は１．６０Ｎ．ｔｅｘ−２／３、好ましくはｆ３は１．６５、更により好ましくは１．８０、最も好ましくはｆ３は１．９０である。フィラメント及びこのようなフィラメントを含む糸条は、高い靱性を有するフィラメント及び糸条を提供しながら商業規模での製造を可能にすることから、特に経済的に魅力的である。
【００４０】
また、本発明は、前述の靱性関係のうちの２つ以上に関するゲル紡糸細長体に関する。更に、本発明の細長体は、高い靭性を有するだけでなく、他の多くの工業用の高い靱性の繊維よりも優れた破断伸びを有することができる。具体的には、本発明による細長体は、少なくとも１０％、好ましくは少なくとも１５％、より好ましくは少なくとも２０％（ＩＳＯ５０７９に従って測定される）の破断伸びを有し得る。本発明の細長体は、それらを物品における様々な用途で有用にする物理的特性を有する。従って、本発明の一実施形態は、本発明のゲル紡糸細長体を含む物品に関する。好ましくは、前述の物品は、糸条、ロープ、釣り糸、釣りネット、貨物ネット及びカーテン、凧線、テニスラケットストリング、キャンバス、不織布、ウェビング、ホース、切創及び刺傷耐性物品、保護手袋、スポーツ用具、ヘルメット、帆、ジオテキスタイル、又は医療器具である。
【００４１】
更に、本発明は、本発明の細長体を含む医療器具に関する。好ましい実施形態においては、医療器具は、ケーブル又は縫合糸であり、好ましくはインプラントに使用される。その他の例としては、メッシュ、エンドレスループ製品、バッグ状又は風船状の製品に加えて、その他の織られた及び／又は編まれた製品が挙げられる。ケーブルの良好な例としては、外傷固定ケーブル、胸骨閉鎖ケーブル、及び、予防的である、補綴ケーブル、長骨骨折固定ケーブル、短骨骨折固定ケーブルが挙げられる。また、例えば、靱帯代替物などのためのチューブ状の製品は、本発明による細長体から好適に製造される。本発明による細長体から作製されるこうした製品は、荷重を保持する表面とヒト又は動物体に曝される表面との間の効率的な比を示す。本発明による糸条は、侵入を受けやすくなく、良好な吸収特性を受けやすくないことができることが更に認められた。
【００４２】
以下、実施例を参照し本発明を更に詳細に説明する。
【００４３】
［方法］
・固有粘度（ＩＶ）は、溶解時間は４８時間であり、異なる濃度で測定された粘度をゼロ濃度に外挿することによって、クロロホルム中２５℃でＡＳＴＭ−Ｄ２８５７−９５（２００７）に基づいて決定される。文献に報告されているポリマーのＩＶの計算には、一般に認められている経験式
【数３】
2019521260.tif 000004
が用いられる。
・引張り特性：靭性及び破断伸び（又はｅａｂ）は、公称ゲージ長さ５０ｍｍの繊維、クロスヘッドスピード２５ｍｍ／分、及びタイプ空気圧グリップのＰｌｅｘｉｇｌａｓ（登録商標）製造の標準的なジョーフェース（４＊４ｍｍ）を有するクランプを有するＴｅｘｔｅｃｈｎｏ社のＦａｖｉｍａｔ（Ｔｅｓｔｅｒ  ｎｏ．３７０７４、Ｔｅｘｔｅｃｈｎｏ  Ｈｅｒｂｅｒｔ  Ｓｔｅｉｎ  ＧｍｂＨ＆Ｃｏ．ＫＧ，Ｍｏｎｃｈｅｎｇｌａｄｂａｃｈ，Ｇｅｒｍａｎｙより）を用いて、ＩＳＯ５０７９：１９９５に従った手順でモノフィラメント繊維について規定及び決定される。フィラメントは２５ｍｍ／分の速度で０．００４Ｎ／ｔｅｘで予荷重された。靱性の計算のために、測定された引張り力をフィラメント線密度（力価）で割り、ＧＰａにおける値は、１．２９ｇ／ｃｍ３の密度を仮定して計算される。
・線密度：モノフィラメントの線密度の決定は、ＡＳＴＭＤ１５７７−０１に従って測定され、半自動のマイクロプロセッサ制御引張り試験機（（ｔｈｅ  Ｆａｖｉｍａｔ，ｔｅｓｔｅｒ  ｎｏ．３７０７４，Ｔｅｘｔｅｃｈｎｏ  Ｈｅｒｂｅｒｔ  Ｓｔｅｉｎ  ＧｍｂＨ＆Ｃｏ．ＫＧ，Ｍｏｎｃｈｅｎｇｌａｄｂａｃｈ，Ｇｅｒｍａｎｙより）で行った。代表的な長さの試験されるモノフィラメントは、鋭利な刃で前述のモノフィラメントから切り取られ、Ｐｌｅｘｉｇｌａｓ（登録商標）製造の２つ（４×４×２ｍｍ）のジョーフェイスの間に２つの小さな紙片（４×４ｍｍ）で固定された。長さはモノフィラメントの良好な装着を確実にするのに十分であり、約７０ｍｍであった。
【００４４】
クランプジョー間のモノフィラメントの長さの線密度は、テスターのソフトウェアに実装されてテスターのマニュアルに記載されているルーチンに従って前述のように振動的に（ｖｉｂｒｏｓｃｏｐｉｃａｌｌｙ）決定される。測定中のジョー間の距離は５０ｍｍに保ち、モノフィラメントに２ｍｍ／分の速度で０．０６Ｎ／ｔｅｘで張力をかける。
【００４５】
［紡糸プロセス１］
第１シリーズの実験を行い、これより、アセトフェノン又はアニソールに溶解した５．９ｄＬ／ｇ（クロロホルム、２５℃）のＩＶを有するＰＬＬＡホモポリマーの様々な濃度の溶液を、２．５ｃｃ／分の押し出し速度にて２０℃で、１つの紡糸孔を有する１５０℃の設定温度で紡糸プレートを通し、ギアポンプを備えた９ｍｍ共回転二軸スクリュー押し出し機で空気中に押し出した。紡糸孔は、直径３．０ｍｍ及びＬ／Ｄが１０の初期円筒形チャネルを有し、続いて円錐角１５°で円錐形収縮して直径０．８ｍｍ及びＬ／Ｄが１０の円筒形チャネルを形成した。溶液フィラメントを様々な温度に設定したエチレングリコール／水（６０／４０質量／質量）浴中で急冷し、約４０ｍｍのエアギャップ中で紡糸したままのフィラメントに１の延伸比が適用される速度で巻き取り、シリンダーに巻いて集めた。いくつかの実験では、ゲルフィラメントの統合性が低いために急冷したフィラメントを回収することができなかった。その後、ＰＬＬＡゲルフィラメントをエタノール中で２４時間溶媒抽出し、周囲条件下で２４時間乾燥した。その後、無溶媒フィラメントは、１２０℃で長さ１ｍのオーブンに入り、延伸比３で伸張された。フィラメントを約２の延伸比を適用することにより１４０℃で２回伸張し、更に１６０℃で３回伸張して全延伸比とした。様々な実験における関連するデータを表２に示す。
【００４６】
［紡糸プロセス２］
第２シリーズの実験を行い、これより、アセトフェノンに溶解した７．６ｄＬ／ｇ（クロロホルム、２５℃）のＩＶを有するＰＬＬＡホモポリマーの様々な濃度の溶液を、０．１ｃｃ／分の押し出し速度にて２０℃で、１つの紡糸孔を有する１２０℃の設定温度で紡糸プレートを通し、Ｆｏｕｒｎｅ  ｐｌｕｎｇｅｒ型押し出し機で空気中に押し出した。紡糸孔は、直径３．０ｍｍの初期直径を有し、円錐角１５°で円錐形収縮して直径０．２ｍｍ及びＬ／Ｄが３の円筒形チャネルを形成した。溶液フィラメントを様々な温度に設定したエチレングリコール／水（６０／４０質量／質量）浴中で急冷し、約４０ｍｍのエアギャップ中で紡糸したままのフィラメントに１の延伸比が適用される速度で巻き取り、シリンダーに巻いて集めた。その後、ＰＬＬＡゲル−フィラメントをエタノール中で２４時間溶媒抽出し、周囲条件下で２４時間乾燥した。その後、無溶媒フィラメントは、１２０℃で長さ１ｍのオーブンに入り、延伸比３で伸張された。表３に報告されているように、フィラメントを、約２の延伸比を適用することにより１４０〜１５０℃で２回伸張し、更に１６０〜１７５℃で３回伸張して全延伸比とした。
【００４７】
【表１】
2019521260.tif 000005
【００４８】
【表２】
2019521260.tif 000006
【００４９】
【表３】
2019521260.tif 000007
【図面の簡単な説明】
【００５０】
【図１】フィラメントについての固有粘度の増加に伴う靱性の増加を示す。
【図２】フィラメント力価の増加に伴う靱性の減少を示す。
【図１】
2019521260.tif 000009
【図２】
2019521260.tif 000010
【国際調査報告】
2019521260.tif 000011
2019521260.tif 000012
2019521260.tif 000013
2019521260.tif 000014